【手続補正書】
【提出日】平成16年7月23日(2004.7.23)
【手続補正１】
【補正対象書類名】特許請求の範囲
【補正対象項目名】全文
【補正方法】変更
【補正の内容】
【特許請求の範囲】
【請求項１】
水溶性ポリマー類が、
（ｉ）遊離アクリルまたはやはり基組成物中に存在する重合性水溶性光開始剤と容易にフリーラジカル反応ができる他のビニル基を有する水溶性ポリマー、あるいは
（ｉｉ）遊離アクリル基または容易にフリーラジカル反応ができる他のビニル基と光開始部分とのどちらもを有する水溶性ポリマーのいずれかであり得、双方のポリマーとも、約３０５ｎｍより長い波長光で照射されると架橋されてヒドロゲルを形成することができる、
ヒドロゲルへと架橋反応を受けるために水性環境に注入する際に実質的に分散しない、十分な高緊密性を有する水溶性ポリマー類の水性組成物。
【請求項２】
前記水性組成物が、水性環境への注入時に緊密性となるような溶液粘度を有し、好ましくは、前記組成物が、少なくとも３．０Ｐａｓ、好ましくは１０．０Ｐａｓ、最も好ましくは３０．０Ｐａｓより大きいゼロ剪断応力粘度を有することを特徴とする請求項１に記載の水性組成物。
【請求項３】
前記水溶性ポリマーが、
（ｉ）約１．３６から約１．４５の間の屈折率を有し；
（ｉｉ）少なくとも約３５％の可視光透過屈折率を有し；
（ｉｉｉ）その形成中またはその後において水性環境から水を吸収しないまたは実質的に吸収しないため寸法的に安定で実質的に膨潤しない、
生成ヒドロゲルを提供できる直鎖ポリマーである請求項１および２に記載の水性組成物。
【請求項４】
前記親水水溶性ポリマー類が、ビニルアルコールのコポリマー類である請求項１に記載の水性組成物。
【請求項５】
前記コポリマー類が、ラクタム基を有する少なくとも１種のモノマー単位を有する請求項１に記載の組成物。
【請求項６】
前記モノマー単位が、ビニルピロリドンである請求項５に記載の組成物。
【請求項７】
前記コポリマー類が、架橋反応における官能基として働くことができる少なくとも１種のモノマー単位をさらに有する請求項４から６のいずれか一項に記載の組成物。
【請求項８】
前記モノマー単位が、アクリレート基またはその誘導体を含む請求項７に記載の組成物。
【請求項９】
前記モノマー単位が、ポリマー鎖上に任意に分布している請求項８に記載の組成物。
【請求項１０】
前記ポリマーが、約１５モル％から２０モル％の前記アクリレート基を含む請求項８に記載の組成物。
【請求項１１】
前記水溶性ポリマー類が、一般式（Ａ）ｍ（Ｂ）ｎ（Ｃ）ｐ（Ｄ）ｑまたは（Ａ）ｍ（Ｂ）ｎ（Ｄ）ｑ（Ｅ）ｒを有し、式中、Ａは、以下のモノマー：ビニルアミド類、ビニルラクタム類、アクリルアミド、メタクリルアミド、Ｎ−置換アクリルアミド類、Ｎ−置換メタクリルアミド類、ビニルアミン、エチレンオキシド、ビニル硫酸、ビニルホスホン酸、マレイン酸、ビニルピペリジン、アクリル酸ビニル、メチルビニルエーテル、エチレンイミン、メタクリル酸、アクリル酸およびビニルアンモニウム塩の中の１種であり；Ｂは、ビニルアルコールまたは同様のアルコール性基であり；Ｃは、塩化アクリル酸、塩化メタクリル酸、アクリル酸イソシアナート、メタクリル酸イソシアナート、アクリル酸エポキシ、メタクリル酸エポキシ、またはイタコン酸エステルまたはアコニット酸無水物などの好適な試薬との反応により、ビニルアルコールまたは他のアルコール性基に付加した架橋可能な基であり；Ｄは、メタクリ酸メチル、スチレン、またはメチル−またはベンジル−Ｎ−アセトアミドアクリレートなど、ポリマーの屈折率を変更するための場合によってはモノマーであり；Ｅは光開始基を担持する光開始部分である請求項１に記載の組成物。
【請求項１２】
水溶性ポリマー類が、一般式：（Ａ）ｍ（Ｂ）ｎ（Ｃ）ｐ（Ｄ）ｑを有し、式中、Ａ、Ｂ、ＣおよびＤは、各々ピロリドン基（Ａ）、ヒドロキシル基またはアセテート基（Ｂ）、アクリレート基（Ｃ）および光開始基（Ｄ）がそれぞれ付加されているビニル基（−ＣＨ２−ＣＨ−）であり；種々のモノマー単位のモル分率は、それぞれｍ＝０．１〜０．５；ｎ＝０．１〜０．５；ｐ＝０．１〜０．２；ｑ＝０．０〜０．１である請求項４から１１のいずれかに記載の組成物。
【請求項１３】
前記光開始基が、ポリマー鎖上に任意に分布する請求項１２に記載の組成物。
【請求項１４】
前記架橋反応を、約４００ｎｍから５００ｎｍの波長の青色光で実施することを特徴とする請求項１から１３のいずれかに記載の組成物。
【請求項１５】
前記光開始基がホスフィンオキシド部分を含む請求項１３に記載の組成物。
【請求項１６】
前記ホスフィンオキシド部分を有する前記モノマー単位が、２，６−ジメチルビニルベンゾイルジフェニルホスフィンオキシドであり、前記ホスフィンオキシド部分を有する好ましい前記モノマー単位が、２，６−ジメチル−４−ビニルベンゾイルジフェニルホスフィンオキシドである請求項１５に記載の組成物。
【請求項１７】
光開始基を有するモノマー類を含まない請求項４から１１のいずれかに記載の水溶性ポリマー、２，６−ジメチル−４−ビニルベンゾイルジフェニルホスフィンオキシドとＮ，Ｎ−ジメチルアクリルアミドとのコポリマーである光開始基を有する水溶性ポリマー光開始剤を含む請求項１に記載の組成物。
【請求項１８】
２，６−ジメチル−４−ビニルベンゾイルジフェニルホスフィンオキシドが、０．０５から０．２５の範囲のモル分率で水溶性光開始剤中に存在する請求項１７に記載の組成物。
【請求項１９】
光開始基を有するモノマー類を含まない請求項４から１２のいずれかに記載の水溶性ポリマー、および光開始基を有する水溶性ポリマー光開始剤を含む、式：（Ａ）ｍ（Ｂ）ｎ（Ｄ）ｑを有し、式中、Ａ、ＢおよびＤは、各々ピロリドン基（Ａ）、ヒドロキシル基またはアセテート基（Ｂ）、および光開始基（Ｄ）をそれぞれ付加するビニル基（−ＣＨ２−ＣＨ−）であり；種々のモノマー単位のモル分率は、それぞれｍ＝０．１〜０．５；ｎ＝０．１〜０．５；ｑ＝０．０５〜０．２５を有する請求項１に記載の組成物。
【請求項２０】
前記光開始基が、ウレタン結合によって主ポリマー鎖に結合したホスフィンオキシド部分を含む請求項１９に記載の組成物。
【請求項２１】
光開始基を有するモノマー類を含まない前記水溶性ポリマーが、ビニルピロリドン、架橋のためにその一部が官能性アクリル基で修飾されたヒドロキシル基を有するビニルアルコールとのコポリマーである請求項１９に記載の組成物。
【請求項２２】
前記水溶性ポリマー系光開始剤が、ビニルピロリドンとウレタン結合によって結合したホスフィンオキシド部分を有するビニルアルコールとのコポリマーである請求項２１に記載の組成物。
【請求項２３】
前記ポリマー濃度が、約１４重量％から５４重量％である請求項１から２２のいずれかに記載の組成物。
【請求項２４】
請求項１から２３のいずれかに記載の組成物を無水晶体眼の水晶体嚢に注入し、約３０５ｎｍを超える十分な量の光で前記眼を照射することによってヒドロゲルレンズを形成することを特徴とする、眼内でｉｎ  ｓｉｔｕで硬質の寸法が安定したヒドロゲル眼内レンズを形成する方法。
【請求項２５】
請求項１〜２３に記載の組成物のいずれかから形成される眼内レンズ。
【請求項２６】
（ｉ）少なくとも１．４１の屈折率を有するビニルアルコールモノマー含有ポリマーを提供する；
（ｉｉ）架橋のための官能性アクリル基を有する親水水溶性ポリマーを得るために、前記ビニルアルコールモノマー含有ポリマーにおける第１部分の前記ビニルアルコールモノマーの十分な量を化学修飾する；
（ｉｉｉ）ポリマー系水溶性光開始剤を得るために、ウレタン結合によってホスフィンオキシド部分を含む青色光で活性化される光活性基を付加することにより前記ビニルアルコール含有ポリマーの第２部分を化学修飾する、
（ｉｖ）約１．３６から約１．４５の屈折率を有する前記第１部分および第２部分の注入可能な水性組成物を提供する；ならびに
（ｖ）架橋によるヒドロゲルを形成するために約４００ｎｍを超える波長光で前記水性組成物を照射するステップ、
を含む寸法が安定した透明ヒドロゲルを形成する方法。
【請求項２７】
ステップ（ｉｉ）のビニルアルコールモノマーを塩化アクリル酸で修飾することを特徴とする請求項２６に記載の方法。
【請求項２８】
１５モル％から２０モル％のアクリレート基を導入することを特徴とする請求項２６または２７に記載の方法。
【請求項２９】
ビニルアルコール含有ポリマーが、ポリビニルピロリドンとビニルアルコールとのコポリマーである前記請求項２６に記載の方法。
【請求項３０】
ステップ（ｉｖ）で提供された前記水性組成物が、少なくとも３．０Ｐａｓのゼロ剪断応力粘度を有する請求項２５に記載の方法。
【請求項３１】
約５０重量％未満の水分平衡含量、３５％から４５％の範囲の４８０ｎｍでの透過光を有し、架橋後さらなる膨潤が実質的に行われない請求項２３から３０に記載のいずれかの方法から形成されるヒドロゲル。